(57)【要約】【課題】  シャウカステンでの長時間の使用においても光による変色がなく、透過濃度のコントラストが高く、裏面からの耐薬品性にも優れた透明感熱記録体を提供することにある。【解決手段】  支持体の一方の面に、ロイコ染料及び呈色剤を含有する感熱記録層、並びに保護層を順次設け、他方の面に接着剤を主成分とする裏面層を設けた感熱記録体において、支持体が無色透明なフィルムであり、裏面層の接着剤として、（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有し、更に着色材としてインダンスロンを裏面層に含有することを特徴とする。【選択図】なし【特許請求の範囲】
【請求項１】
支持体の一方の面に、ロイコ染料及び呈色剤を含有する感熱記録層、並びに保護層を順次設け、他方の面に接着剤を主成分とする裏面層を設けた感熱記録体において、支持体が無色透明なフィルムであり、裏面層の接着剤として、（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有し、更に着色材としてインダンスロンを裏面層に含有することを特徴とする透明感熱記録体。
【請求項２】
ロイコ染料がウレア系樹脂またはウレア−ウレタン系樹脂との複合粒子を形成する請求項１に記載の感熱記録体。
【発明の詳細な説明】
【技術分野】
【０００１】
本発明は加熱により発色する感熱記録体に関し、特にシャウカステンによる画像診断用の透明感熱記録体に関するものである。
【背景技術】
【０００２】
従来、感熱記録体は比較的安価であり、記録機器がコンパクトで、且つその保守も容易であるため、ファクシミリ、ワードプロセッサー、各種計算機、ビデオ用、医療画像用及びその他の用途の記録媒体として、幅広い分野において使用されている。
【０００３】
近年、医療分野を中心に、銀塩Ｘ線フィルムの湿式プロセスに起因する廃液処理問題及び画像のデジタル化の流れから、医療画像用の銀塩フィルムに代わる記録媒体として、透明性と記録画質に優れた透明感熱記録体の開発要望が高まっている。これらの用途に使用される透明感熱記録体は透明性と高画質が必要とされるため支持体に平滑な透明フィルムが使用されている。透明な感熱記録体の記録像を観察するのにはシャウカステン（透過画像を観察するための照明器）が使用されるが、未記録部を透過するシャウカステンのバックライトによる眩惑や目の疲れが問題となっている。
この問題の解決法として、青色に着色された透明支持体を用いる方法（特許文献１参照）、透明感熱記録体の塗工層を青色に着色させる方法（特許文献２参照）、更にアンカーコート層中に青色の顔料または染料を含有させる方法（特許文献３参照）も提案されているが、こうした方法ではシャウカステン上で画像を観察するときに眩惑され難い効果はあったが、その堅牢性において必ずしも満足できるものではなかった。
【０００４】
【特許文献１】特開平５−１２４３３６号公報（請求項１）
【特許文献２】特開平９−１７５０１９号公報（請求項１）
【特許文献３】特開平１０−３０５６６０号公報（請求項１）
【０００５】
また、医療診断用途の感熱記録体には、診断結果の保存の必要性、及び医療現場の作業環境において、消毒用アルコ−ルや生理食塩水などの薬品に対する耐性が不可欠である。そのため感熱記録層面のみならず、裏面層の薬品に対する耐性も強く要請されるのが現状である。
【発明の開示】
【発明が解決しようとする課題】
【０００６】
本発明の課題は、シャウカステンでの長時間の使用においても光による変色がなく、透過濃度のコントラストが高く、裏面層の耐薬品性にも優れた透明感熱記録体を提供することにある。
【課題を解決するための手段】
【０００７】
本発明者らは、支持体の一方の面に、ロイコ染料及び呈色剤を含有する感熱記録層、並びに保護層を順次設け、他方の面に接着剤を主成分とする裏面層を設けた感熱記録体において、支持体が無色透明なフィルムであり、裏面層の接着剤として、（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有し、更に着色材としてインダンスロンを裏面層に含有することにより、上記の課題が解決されることを見出し、本発明を完成させるに至った。
【発明の効果】
【０００８】
本発明に係る透明感熱記録体は、シャウカステンでの長時間の使用においても堅牢性に優れ、光による眩惑が少なく、裏面層の耐薬品性にも優れた医療診断用透明感熱記録体である。
【発明を実施するための最良の形態】
【０００９】
本発明による感熱記録体は、無色透明なフィルムの一方の面に加熱により発色する感熱記録層、及び保護層を積層し、他方の面に接着剤を主成分とする裏面層を設けた感熱記録体であって、裏面層の接着剤として、（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有し、着色材としてインダンスロンを含有するものである。インダンスロンは、明度に優れた青色の着色材であって、Ｃ．Ｉ．ＰＩＧＭＥＮＴ  ＢＬＵＥ  ６０（Ｃ．Ｉ．Ｃｏｎｓｔｉｔｕｔｉｏｎ  Ｎｏ．６９８００）（カラーインデックス、ＴＨＥ  ＳＯＣＩＥＴＹ  ＯＦ  ＤＹＥＲＳ  ＡＮＤ  ＣＯＬＯＵＲＩＳＴＳ）として記載されている。本発明者らは、画像診断用フィルム透明感熱記録体としての透明性を損なわずに青色に着色する方法について鋭意研究を続け、種々の青色染料、顔料の種類、着色の方法について検討を繰り返した。具体的な例としては、特開平１０−３０５６６０号公報に記載されているようなＣ．Ｉ．ＰＩＧＭＥＮＴ  ＢＬＵＥ  １、Ｃ．Ｉ．ＰＩＧＭＥＮＴ  ＢＬＵＥ  ２、Ｃ．Ｉ．ＰＩＧＭＥＮＴ  ＢＬＵＥ  ３、Ｃ．Ｉ．ＰＩＧＭＥＮＴ  ＢＬＵＥ  １５（フタロシアニンブルー）や、特開平９−１７５０１９号公報に記載されているように、各社がそれぞれの商品名で上市しているような着色剤をあげることができる。これらの材料は、シャウカステンでの医療画像診断において眩惑を防止する効果はあるものの透明性が悪化したり、特に長時間の使用において退色が起きるなど必ずしも堅牢性の点で満足のいくものではなかった。
【００１０】
本発明において、インダンスロンは、０．０１〜１．０ｇ／ｍ２となるように使用することが好ましい。より好ましくは、０．０５〜０．３ｇ／ｍ２とする。０．０１ｇ／ｍ２より少ないとその効果が十分に得られず、１．０ｇ／ｍ２より多いと着色が強すぎるために透明性を損なってしまう。
本発明では、裏面層に着色材としてインダスロンを含有するものであるが、この際、接着剤として（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有する。かかる接着剤は耐薬品性に優れ、特に医療現場用いられる消毒用アルコ−ルや生理食塩水などの薬品による本発明の着色材の色落ち防止効果が優れている。
前記接着剤の使用量は特に限定するものではないが、２〜８ｇ/ｍ２、より好ましくは３〜６ｇ/ｍ２程度塗布するのが望ましい。
【００１１】
本発明で基材として使用する無色透明フィルムとしては、無延伸または延伸されたポリエチレンテレフタレートフィルム、ポリスチレンフィルム、ポリプロピレンフィルム、ポリカーボネートフィルムなどが挙げられるが、ポリエチレンテレフタレートフィルムが好ましく用いられる。かかるフィルムの厚さとしては、４０〜２５０μｍ程度が塗工性に優れるため、好ましい。
前記透明フィルムは、無機、有機の顔料が微量添加されていてもかまわない。またブロッキング防止や、静電気の防止、更には各塗工層との接着性を改善するために、接着剤を主としてなるプライマー層を透明フィルム上に設けることがより好ましい。
【００１２】
本発明における感熱記録層は、加熱により呈色する性質を有するものであれば、いかなる組成のものでも使用することができる。このような感熱記録層としては、実質的に無色の発色成分Ａと、該発色成分Ａと反応して発色する実質的に無色の発色成分Ｂとを含有する、いわゆる二成分型感熱記録層が挙げられるが、この二成分型感熱記録層を構成する二成分の組合せとしては、電子供与性染料前駆体と電子受容性化合物との組合せ、光分解性ジアゾ化合物とカプラーとの組合せ、ベヘン酸銀、ステアリン酸銀等の有機金属塩とプロトカテキン酸、スピロインダン、ハイドロキノン等の還元剤との組合せ等が挙げられるが、発色感度の点から電子供与性染料前駆体と電子受容性化合物との組合せからなる感熱記録層を使用することがより好ましい。
【００１３】
感熱記録層を構成するロイコ染料及び呈色剤としては、各種公知のものが使用できる。かかるロイコ染料の具体例としては、例えば３−〔２，２−ビス（１−エチル−２−メチルインドール−３−イル）ビニル〕−３−（４−ジエチルアミノフェニル）フタリド、３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−シクロヘキシルアミノ−６−クロロフルオラン、３−ジエチルアミノ−６−メチル−７−クロロフルオラン、３−ジエチルアミノ−６，８−ジメチルフルオラン、３−ジエチルアミノ−７−クロロフルオラン、３−（Ｎ−エチル−Ｎ−イソアミル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−エチル−ｐ−トルイジノ）−６−メチル−７−アニリノフルオラン、３−ジエチルアミノ−６−メチル−７−（ｍ−トルイジノ）フルオラン、３−ジ（ｎブチル）アミノ−６−クロロ−７−アニリノフルオラン、３−ピロリジノ−６−メチル−７−アニリノフルオラン、３−ピペリジノ−６−メチル−７−アニリノフルオラン、３，３−ビス〔１−（４−メトキシフェニル）−１−（４−ジメチルアミノフェニル）エチレン−２−イル〕−４，５，６，７−テトラクロロフタリド、３，３−ビス（４−ジエチルアミノ−２−エトキシフェニル）−４−アザフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、３−〔１，１−ビス（１−エチル−２−メチルインドール−３−イル）〕−３−ｐ−ジエチルアミノフェニルフタリド、３，３'−ビス（１−ｎ−ブチル−２−メチルインドール−３−イル）フタリド、３，６−ビス（ジメチルアミノ）フルオレン−９−スピロ−３'−（６'−ジメチルアミノ）フタリドなどが挙げられる。
【００１４】
勿論、これらに限定されるものではなく、また２種以上を併用することも可能である。また、ロイコ染料の使用量は、使用する呈色剤により異なるため限定できないが、感熱記録層全固形量に対して５〜３５質量％程度が好ましい。
【００１５】
呈色剤としては、例えば４，４'−イソプロピリデンジフェノール、４，４'−シクロヘキシリデンジフェノール、１，１−ビス（４−ヒドロキシフェニル）エタン、１，１−ビス（４−ヒドロキシフェニル）−１−フェニルエタン、２−［（４−ヒドロキシフェニル）メチル］−６−［（２−ヒドロキシフェニル）メチル］−４−（ｓｅｃ−ブチル）フェノール、２，６−ビス［（４−ヒドロキシフェニル）メチル］−４−（ｓｅｃ−ブチル）フェノール、４，４'−ジヒドロキシジフェニルスルホン、２，４'−ジヒドロキシジフェニルスルホン、４−ヒドロキシ−４'−イソプロポキシジフェニルスルホン、３，３'−ジアリル−４，４'−ジヒドロキシジフェニルスルホン、２，２'−ビス〔４−（４−ヒドロキシフェニル）フェノキシ〕ジエチルエーテル、４，４'−ビス〔（４−メチル−３−フェノキシカルボニルアミノフェニル）ウレイド〕ジフェニルスルホン、Ｎ−ｐ−トルエンスルホニル−Ｎ'−３−（ｐ−トルエンスルホニルオキシ）フェニルウレア、３，３'−ビス（ｐ−トルエンスルホニルアミノカルボニルアミノ）ジフェニルスルホン、４−ヒドロキシ安息香酸ベンジルエステル、Ｎ，Ｎ'−ジ−ｍ−クロロフェニルチオ尿素、Ｎ−ｐ−トリルスルホニル−Ｎ'−フェニルウレア、４，４'−ビス（ｐ−トリルスルホニルアミノカルボニルアミノ）ジフェニルメタン、４−〔２−（ｐ−メトキシフェノキシ）エチルオキシ〕サリチル酸亜鉛、４−｛３−（ｐ−トリルスルホニル）プロピルオキシ〕サリチル酸亜鉛、５−〔ｐ−（２−ｐ−メトキシフェノキシエトキシ）クミル〕サリチル酸亜鉛などが挙げられる。勿論必要に応じて２種以上を併用してもよい。
【００１６】
ロイコ染料と呈色剤との使用比率は、用いるロイコ染料や呈色剤の種類に応じて適宜選択されるものであり、特に限定するものではないが、一般にロイコ染料１質量部に対して１〜１０質量部、好ましくは２〜６質量部程度の呈色剤が使用される。
【００１７】
なお、ロイコ染料はウレア系樹脂またはウレア−ウレタン系樹脂中に含有された複合粒子の形態で使用することにより、ヘイズ値の低い感熱記録体が得られるため好ましい。複合粒子の体積平均粒径としては、０．５〜３．０μｍ程度が好ましい。
【００１８】
感熱記録層には、記録部の保存安定性を高めるための保存性改良剤、及び記録感度を高めるための増感剤を含有させることもできる。かかる保存性改良剤の具体例としては、例えば２，２'−エチリデンビス（４，６−ジ−tert−ブチルフェノール）、４，４'−チオビス（２−メチル−６−tert−ブチルフェノール）、１，３，５−トリス（４−tert−ブチル−３−ヒドロキシ−２，６−ジメチルベンジル）イソシアヌル酸、１，１，３−トリス（２−メチル−４−ヒドロキシ−５−tert−ブチルフェニル）ブタン、１，１，３−トリス（２−メチル−４−ヒドロキシ−５−シクロヘキシルフェニル）ブタン、２，２−ビス（４−ヒドロキシ−３，５−ジメチルフェニル）プロパン等のヒンダードフェノール化合物、１，４−ジグリシジルオキシベンゼン、４，４'−ジグリシジルオキシジフェニルスルホン、４−ベンジルオキシ−４'−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ'−ジ−２−ナフチル−ｐ−フェニレンジアミン、２，２'−メチレンビス（４，６−ジ−tert−ブチルフェニル）ホスフェイトのナトリウムまたは多価金属塩、ビス（４−エチレンイミノカルボニルアミノフェニル）メタン等が挙げられる。勿論必要に応じて２種以上を併用してもよい。
【００１９】
増感剤の具体例としては、例えばステアリン酸アミド、メチレンビスステアリン酸アミド、テレフタル酸ジベンジル、ｐ−ベンジルオキシ安息香酸ベンジル、２−ナフチルベンジルエーテル、ｍ−ターフェニル、ｐ−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、シュウ酸ジ−ｐ−クロロベンジルエステル、シュウ酸ジ−ｐ−メチルベンジルエステル、シュウ酸ジベンジルエステル等が挙げられる。勿論必要に応じて２種以上を併用してもよい。
【００２０】
これらの保存性改良剤及び増感剤の使用量は特に限定されないが、一般に呈色剤１質量部に対して０．０１〜４質量部程度である。
【００２１】
感熱記録層は、水を分散媒体とし、ロイコ染料、呈色剤、必要により増感剤、保存性改良剤などを共に、或いは別々にボールミル、アトライター、サンドミルなどの攪拌・粉砕機により平均粒子径が３μｍ以下、好ましくは２μｍ以下となるように微粉砕した後、少なくとも接着剤を添加して調製された感熱記録層用塗液を透明フィルムのおもて面に乾燥後の塗布量が３〜３０ｇ／ｍ２程度となるように塗布乾燥して形成される。
【００２２】
感熱記録層用塗液中の接着剤としては、例えばデンプン類、ヒドロキシエチルセルロース、メチルセルロース、カルボキシメチルセルロース、カゼイン、ポリビニルアルコール、カルボキシ変性ポリビニルアルコール、ジアセトンアクリルアミド変性ポリビニルアルコール、アセトアセチル変性ポリビニルアルコール、ケイ素変性ポリビニルアルコール、ジイソブチレン・無水マレイン酸共重合体塩、スチレン・無水マレイン酸共重合体の一価の塩、エチレン・アクリル酸共重合体の一価の塩、スチレン・アクリル酸共重合体の一価の塩等の水溶性接着剤類、および酢酸ビニル系ラテックス、スチレン−ブタジエン系ラテックス、アクリル系ラテックス、ウレタン系ラテックス等の水分散性接着剤類が挙げられる。
【００２３】
接着剤の使用量としては、感熱記録層の全固形分に対して８〜４０質量％程度である。更に、感熱記録層には各種添加剤を含有することもできる。かかる添加剤としては、例えば一次粒子の平均粒子径が０．０１〜２．０μｍ程度の無定形シリカ、炭酸カルシウム、酸化亜鉛、酸化アルミニウム、二酸化チタン、水酸化アルミニウム、硫酸バリウム、タルク、カオリン、クレー、焼成カオリン、尿素・ホルマリン樹脂フィラー等の顔料類、ジオクチルスルホコハク酸ナトリウム、ドデシルベンゼンスルホコハク酸ナトリウム、ラウリルアルコール硫酸エステルナトリウム等の界面活性剤類、脂肪酸金属塩等の滑剤、消泡剤、増粘剤、ｐＨ調整剤、紫外線吸収剤、光安定化剤、架橋剤、蛍光染料、着色染料等が挙げられる。勿論、これらに限定されるものではなく、また２種類以上を併用することも可能である。
【００２４】
感熱記録層上には、記録走行性、耐摩擦カブリ性、耐薬品性を高めるために成膜性を有する樹脂を主成分とする保護層が設けられるが、保護層を設けることで更に感熱記録体の透明性が高められる効果も得られる。
【００２５】
かかる保護層に使用する樹脂としては、例えば感熱記録層に使用する接着剤のなかから適宜選択して使用される。更に、保護層中には感熱記録層中に任意成分として含有せしめる顔料類、架橋剤類、ワックス類、滑剤類等を使用することもできる。
【００２６】
保護層は、一般には水を媒体とし、水性樹脂溶液、必要により顔料類、架橋剤類、ワックス類、滑剤類等と共に混合攪拌して調製された保護層用塗液を乾燥後の塗工量が０．５〜１０ｇ／ｍ2程度となるように感熱記録層上に塗布乾燥して形成される。
【００２７】
支持体上に上記の各層用の塗液を塗布する方法としては、スロットダイ法、スライドビード法、カーテン法、エアナイフ法、ブレード法、グラビア法、ロールコーター法、スプレー法、ディップ法、バー法、及びエクストルージョン法等の既知の塗布方法の何れを採用してもよい。
【００２８】
各層を形成した後に、スーパーカレンダーやソフトカレンダー等の既知の平滑化装置を用いて平滑化処理することは、その発色感度を高めることに効果がある。その際、感熱記録面を、カレンダーの金属ロール及び弾性ロールの何れに当てて処理してもよい。
【実施例】
【００２９】
本発明を下記実施例により更に詳しく説明するが、本発明はこれらにより限定されるものではない。なお、特に断らない限り、「部」及び「％」はそれぞれ「質量部」及び「質量％」を示す。
【００３０】
実施例１
（裏面層用塗液の調製）
コア・シェル構造を有するアクリルアミド系樹脂ラテックス［三井化学社製、バリアスター（登録商標）Ｂ−１０００、固形分２０％］４２５部とポリウレタン系樹脂ラテックス［大日本インキ化学工業社製、ハイドラン（登録商標）ＡＰ−３０Ｆ、固形分２０％］７５部に水７２部を混合攪拌し、ＲＹＵＤＹＥ／Ｗ  ＮＡＶＹ  ＢＬＵＥ  ＦＦＴＲＫ（インダンスロン、Ｃ．Ｉ．ＰＩＧＭＥＮＴ  ＢＬＵＥ  ６０、固形分４４％）６部を添加攪拌して裏面層用塗液を得た。
【００３１】
Ａ液（複合粒子分散液）の調製
ロイコ染料として３−ジ（ｎ−ブチル）アミノ−６−メチル−７−アニリノフルオラン５部、３−ジエチルアミノ−６−メチル−７−（ｍ−トルイジノ）フルオラン５部、３−ジエチルアミノ−６，８−ジメチルフルオラン６部、及び３，３−ビス（４−ジエチルアミノ−２−エトキシフェニル）−４−アザフタリド４部と、２−ヒドロキシ−４−オクチルオキシベンゾフェノン９部とを、ジシクロヘキシルメタン−４，４'−ジイソシアネート（住友バイエルウレタン社製、デスモジュールＷ）１２部、ｍ−テトラメチルキシリレンジイソシアネート（三井武田ケミカル社製、ＴＭＸＤＩ）５部からなる混合溶媒に加熱溶解（１５０℃）し、この溶液をポリビニルアルコール（クラレ社製、クラレポバール（登録商標）ＰＶＡ−２１７ＥＥ）８．５部と、界面活性剤としてアセチレングリコールのエチレンオキサイド付加物（日信化学社製、オルフィンＥ１０１０）０．５部を含む水溶液１００部中に徐々に添加し、ホモジナイザーを用い、回転数１００００ｒｐｍの攪拌によって乳化分散した。この乳化分散液に、水３０部、多価アミン化合物（シェル・インターナショナル・ペトロリウム社製、エピキュアＴ）２部を水１８部に溶解した水溶液を加えて均一化した。この乳化分散液を７５℃に昇温し、７時間の重合反応を行い、平均粒子径０．８μｍ（レーザー光回折法による）のロイコ染料含有複合粒子分散液（Ａ液）を調製した。なお、ロイコ染料含有複合粒子分散液が２５％となるように水で調整した。
【００３２】
Ｂ液（呈色剤分散液）の調製
４，４'−ジヒドロキシジフェニルスルホン４０部、ポリビニルアルコール［クラレ社製、クラレポバール（登録商標）ＰＶＡ−２０３］の２５％水溶液３８部、天然油脂系消泡剤の２％エマルジョン５部、ジオクチルスルホコハク酸ナトリウム塩の２％水溶液２０部、及び水２２部からなる組成物を横型サンドミル（アイメックス社製、ウルトラビスコミルＵＶＸ−２）を用いて、平均粒子径が０．３μｍとなるまで粉砕して呈色剤分散液（Ｂ液）を得た。
【００３３】
Ｃ液（呈色剤分散液）の調製
３，３'−ジアリル−４，４'−ジヒドロキシジフェニルスルホン４０部、ポリビニルアルコール［クラレ社製、クラレポバール（登録商標）ＰＶＡ−２０３］の２５％水溶液３８部、天然油脂系消泡剤の２％エマルジョン５部、ジオクチルスルホコハク酸ナトリウム塩の２％水溶液２０部、及び水２２部からなる組成物を横型サンドミル（アイメックス社製、ウルトラビスコミルＵＶＸ−２）を用いて、平均粒子径が０．３μｍとなるまで粉砕して呈色剤分散液（Ｃ液）を得た。
【００３４】
感熱記録層用塗液の調製
Ａ液１１０部、Ｂ液７２部、Ｃ液４３部、ポリビニルアルコール［クラレ社製、クラレポバール（登録商標）ＰＶＡ−２１７ＥＥ］の８％水溶液２０部、ウレタン−アクリル系樹脂ラテックス［大日本インキ化学工業社製、パテラコール（登録商標）Ｈ−２０９０、固形濃度４２％］３０部、アジピン酸ジヒドラジドの５％水溶液１６部、ジオクチルスルホコハク酸ナトリウム塩の５％水溶液４部、及び水２５部からなる組成物を攪拌して感熱記録層用塗液を得た。
【００３５】
保護層用塗液の調製
アイオノマー型ウレタン系樹脂ラテックス［大日本インキ化学工業社製、ハイドラン（登録商標）ＡＰ−３０Ｆ、固形濃度２０％］１００部、アセトアセチル変性ポリビニルアルコール［日本合成化学工業社製、ゴーセファイマー（登録商標）ＯＫＳ−３４３１、重合度：約２３００、鹸化度：約９８モル％］の８％水溶液５００部、ポリアミドアミン・エピクロルヒドリンの２５％水溶液５部、平均粒子径０．８μｍのカオリン（エンゲルハード社製、ＵＷ−９０）の６０％スラリー５０部、ステアリン酸アミド（中京油脂社製、ハイミクロンＬ−２７１、固形濃度２５％）２６部、ステアリルリン酸エステルカリウム塩（松本油脂製薬社製、ウーポール１８００、固形濃度３５％）４部、パーフルオロアルキルエチレンオキシド付加物［セイミケミカル社製、サーフロン（登録商標）Ｓ−１４５］の１０％水溶液１５部、及び水３００部からなる組成物を混合攪拌して保護層用塗液を得た。
【００３６】
（感熱記録体の作製）
１７５μｍの透明ポリエチレンテレフタレートフィルムの他方の面（裏面）に裏面層用塗液を乾燥後の塗工量が４ｇ／ｍ２となるように塗布乾燥して裏面層を設けた後、一方の面（おもて面）に感熱記録層用塗液と保護層用塗液を、乾燥後の塗工量がそれぞれ２３ｇ／ｍ２、４ｇ／ｍ２となるように順次塗布乾燥して感熱記録層及び保護層とを形成し、感熱記録体を得た。
【００３７】
比較例１
実施例１の感熱記録体において、ＲＹＵＤＹＥ／Ｗ  ＮＡＶＹ  ＢＬＵＥ  ＦＦＴＲＫ（インダンスロン、Ｃ．Ｉ．ＰＩＧＭＥＮＴ  ＢＬＵＥ  ６０、固形分４４％）を添加しなかった以外は実施例１と同様にして比較例１の感熱記録体を得た。
【００３８】
比較例２
実施例１のＲＹＵＤＹＥ／Ｗ  ＮＡＶＹ  ＢＬＵＥ  ＦＦＴＲＫ（インダンスロン、Ｃ．Ｉ．ＰＩＧＭＥＮＴ  ＢＬＵＥ  ６０、固形分４４％）６部の代わりにフタロシアニンブルーＢ（固形分３０％）８．８部を添加した以外は、実施例１と同様にして比較例２の感熱記録体を得た
比較例３
実施例１の裏面層用塗液の調製において、コア・シェル構造を有するアクリルアミド系樹脂ラテックス［三井化学社製、バリアスター（登録商標）Ｂ−１０００、固形分２０％］４２５部とポリウレタン系樹脂ラテックス［大日本インキ化学工業社製、ハイドラン（登録商標）ＡＰ−３０Ｆ、固形分２０％］７５部に水７２部の代わりに、固形分１５％のＰＶＡ１０５  ６７０部を用いた以外は実施例１と同様にして比較例３の感熱記録体を得た。
【００３９】
（感熱記録体の評価）
かくして得られた各々の感熱記録体について、以下の評価を行い、その結果を表１に示した。
各感熱記録体の１７ｉｎｃｈ×１４ｉｎｃｈのシートサンプル１００枚を、感熱印字プリンターＵＰ−ＤＦ５００（ソニー社製）に装填して、胸部レントゲン画像を印画し、シャウカステン上で画像の見易さを評価した。さらにシャウカステン上に１０００時間、放置した後、元画像との差を比較することで堅牢性を評価した。また、記録体の裏面に消毒用アルコールを１ＣＣ滴下し、１分間放置後、ガーゼで拭き取って着色材の色落ちを評価し耐薬品性の評価とした。
画像の見易さ
○：印画していない部分での眩しさを感じない。
×：印画していない部分で眩しく、画像が見づらい。長時間画像を見ていると疲れを感じる。
堅牢性
○：試験前と比較して色調の変化がほとんどない。
△：試験前と比較してわずかな色調の変化はあるが実用的に問題ない。
×：試験前と比較して色調の変化がある。
耐薬品性
○：色落ちが全くない。
×：色落ちがあり実用上問題あり。
【００４０】
【表１】
2006326951.tif 000002
【産業上の利用可能性】
【００４１】
支持体の一方の面に、ロイコ染料及び呈色剤を含有する感熱記録層、並びに保護層を順次設け、他方の面に接着剤を主成分とする裏面層を設けた感熱記録体において、支持体が無色透明なフィルムであり、裏面層の接着剤として、（メタ）アクリルアミド及び必要に応じて該（メタ）アクリルアミドと共重合可能な不飽和単量体からなる単量体成分を核粒子としてのシードエマルジョンの存在下で共重合させて得られるコア−シェル型共重合体エマルジョンを含有し、更に着色材としてインダンスロンを裏面層に含有することにより、シャウカステンでの長時間の使用においても光による変色がなく、透過濃度のコントラストが高く、裏面からの耐薬品性にも優れた透明感熱記録体を提供でき、医療診断用画像の記録媒体として有用である。